2
ЦЕОЛИТЫ, СОДЕРЖАЩИЕ ФОСФОР/СЕРУ-ПЕРЕХОДНЫЙ МЕТАЛЛ, ДЛЯ РАЗЛОЖЕНИЯ NO

1. Применение цеолитового катализатора для уменьшения содержания оксидов азота в газе, отличающееся тем, что этот цеолитовый катализатор содержит по меньшей мере один переходный металл и дополнительно атомы серы и/или фосфора.
2. Применение по п.1, отличающееся тем, что по меньшей мере один переходный металл выбирается из четвертого периода и/или групп с 8 по 11 Периодической системы элементов.
3. Применение по п.1 или 2, отличающееся тем, что по меньшей мере один переходный металл выбирается из группы, состоящей из скандия (Sc), титана (Ti), ванадия (V), хрома (Cr), марганца (Mn), железа (Fe), кобальта (Со), никеля (Mi), меди (Cu), цинка (Zn), рутения (Ru), родия (Rh), палладия (Pd), серебра (Ag), осмия (Os), иридия (Ir), платины (Pt), золота (Au) и их смесей.
4. Применение по п.1 или 2, отличающееся тем, что по меньшей мере один переходный металл присутствует в концентрации от 0,1 до 10,0% масс., в пересчете на весь катализатор.
5. Применение по п.1 или 2, отличающееся тем, что атомы серы и/или фосфора присутствуют в концентрации менее чем 10% масс., предпочтительно менее чем 3% масс., особенно предпочтительно от 0,2 до 2,0% масс., в пересчете на весь катализатор.
6. Применение по п.1 или 2, отличающееся тем, что цеолит выбирается из группы, состоящей из BEA, FAU, FER, MFI и их смесей.
7. Применение по п.1 или 2, отличающееся тем, что по меньшей мере один переходный металл представляет собой Fe, Cu, Со и/или Ni.
8. Применение по п.1 или 2 в производстве азотной кислоты, при производстве адипиновой кислоты, для отработанных газов энергетических установок, для газовых турбин или для автомобильных катализаторов в низкотемпературной области.
9. Способ уменьшения содержания оксидов азота в газе в результате приведения в контакт этого газа с цеолитовым катализатором, как определено в одном из пп.1-7.
10. Способ по п.9, отличающийся тем, что дополнительно применяется по меньшей мере один восстановитель.
11. Способ по п.9, отличающийся тем, что он проводится при температуре менее 400°C.
газа
кат.
газа
кат.
газа
кат.
12. Способ по п.9, отличающийся тем, что часовая объемная скорость газа (ОСГЧ) составляет от 200 до 200000 нл/лч, предпочтительно от 5000 до 50000 нл/лч, особенно предпочтительно от 10000 до 30000 нл/лч.
2
2
13. Способ по одному из пп.10-12, отличающийся тем, что восстановитель выбирается из группы, состоящей из соединений азота, углеводородов, СО, SO, Н и их смесей.